Brevet FR2868973A1 — publié le 20051021

Procédé de Traitement Innovant des Résidus de l'Incinération des Ordures Ménagères La présente invention a trait à la mise au point d'une utilisation mieux ciblée des mâchefers issus de l'incinération des ordures ménagères. De nombreux procédés permettaient jusqu'alors, d'utiliser ces mâchefers, sous forme de grave naturelle, ou traitée au liant hydraulique. Dans ce dernier cas, de nombreux désordres sont apparus, consécutivement à des problèmes de gonflement, dus à l'aluminate tricalcique contenu dans les ciments, et/ou à la présence de sulfate combinée à l'eau, dans les mâchefers. De plus, la grave naturelle à base de mâchefers, s'inscrit dans un fuseau granulométrique creux vers le bas, et ouvert dans la partie médiane de la courbe. La formulation envisagée remédie à ces différents inconvénients. Outre les mâchefers, elle est constituée de sable de fonderie, identifiés, dont l'innocuité est reconnue, de granulométrie naturelle 0,4-0,8 mm, et de scories de fours électriques, granulométrie 10-14 mm, ces scories sont réputées inertes, c'est-à-dire que leur teneur en chaux libre ou en magnésie libre, n'occasionne pas de gonflements étringitiques, le liant hydraulique utilisé est le ciment CIBELCOR, CEM I 42.5 R HSR LA. (Ciments CALCIA, Ital. Cementi Group), à basse teneur en AI2O3 (3,24%), il s'agit d'un ciment portland à faible teneur en alcalis, contribuant à annihiler les désordres provoqués par les réactions du type alcali silice. De plus, ces scories sont de nature à apporter la résistance aux chocs et à l'usure,(MDE, micro-Uval en présence d'eau) en améliorant les caractéristiques intrinsèques de la grave au moment de la mise en oeuvre et du compactage. Cette formulation, présente en outre, la possibilité de présenter une certaine maniabilité, avec un temps de prise allongé. 2868973 Formulation Eléments constituants Sur sec Ciment Cibelcor 3,5% mâchefer 66,5% Sables de fonderies 15% Scories de fours électriques 15% L'eau totale avant et après malaxage sera dosée au maximum à 15% Bien entendu, les mâchefers devront subir les traitements habituels de deferrisation, de séparation des non ferreux, de maturation, de criblage et de classement, avant reprise pour passage dans une installation de malaxage en continu, avec les différents composants cités ci-dessus, sachant que le traitement au ciment a pour effet de maintenir un pH élevé, interdisant la lixiviation des métaux lourds. Ce traitement des mâchefers devrait permettre un élargissement de leur valorisation, et surtout, une diversification de celle-ci, du fait qu'il sera possible d'envisager la construction de couches de forme ou de fondation de voieries à fort trafic, ou de couches de base de voieries à trafic faible ou moyen. Des formulations en laboratoire et des essais en vraie grandeur ont permis de valider cette innovation scientifique, qui devrait contribuer à résorber les déchets que nous générons, pour les éliminer dans des filières nobles et diversifiées, en lieu et place des minéraux naturels à préserver. L'invention concerne donc un procédé de traitement et de valorisation d'un mâchefer d'incinération d'ordures ménagères, après maturation, séparation des ferreux et non ferreux, criblage en 0-20 mm, et classement, caractérisé en ce qu'il consiste à malaxer ce mâchefer, avec du sable de fonderie identifié, des scories d'aciéries électriques inertes, du ciment CIBELCOR, et 15% d'eau pour obtenir un mélange routier 15 20 REVENDICATIONS Procédé de traitement et de valorisation d'un mâchefer d'incinération d'ordures ménagères, après maturation, séparation des ferreux et non ferreux, criblage en 0- 20 mm, et classement caractérisé en ce qu'il consiste à malaxer ce mâchefer, avec du sable de fonderie identifié, des scories d'aciéries électriques inertes, du ciment CIBELCOR, et 15% d'eau pour obtenir un mélange routier